ОГНЕЗАЩИТНАЯ КОМПОЗИЦИЯ ДЛЯ ВОЗДУХОВОДОВ "ФАЙРЕКС-300"
FIREPROOF COMPOSITION FOR AIR DUCTS "FIREX-300"

Изобретение относится к строительным материалам, а именно к области огнезащитных материалов, и предназначено для защиты от огня и повышения предела огнестойкости элементов конструкций: воздуховодов, приточно-вытяжных систем общеобменной, аварийной, противодымной вентиляции, систем кондиционирования воздуха, каналов технологической вентиляции, в том числе газоходов различного назначения. Изобретение может использоваться в жилых и промышленных зданиях.
Техническим результатом является снижение теплопроводности огнезащитного покрытия, повышение огнестойкости элементов конструкций с нанесенным покрытием и снижение токсичности продуктов термического разложения.
Известна огнезащитная композиция (авторское свидетельство СССР №1153299 C04В 19/04, 1991), включающая, мас.%: силикофосфатную связку - 57-62; слюду, флогопит или вермикулит 7-14; мел - 10-15; мертель или каолин - 8-12; золу - унос ТЭС - остальное.
Недостатком данной композиции является невысокая огнезащитная эффективность.
Известна огнезащитная композиция (патент РФ №2198149 С2), которая содержит, мас.%: связующее, получаемое нагревом при перемешивании материала, содержащего тонкоизмельченный кремний, являющийся также газообразователем - 90,0-99,8 и щелочи 0,2-10; наполнитель - молотый песок, шлак, зола - унос, доломит.
Недостатком данной композиции является технологическая сложность получения.
Известна огнезащитная композиция (патент РФ №2140400 С1). Эта композиция содержит (мас.%) в качестве связующего жидкое стекло или силикофосфатное связующее - 55-65 - каолин - 7-10; карбонат кальция 8-13; вспученный вермикулит 10-15; зола-унос ТЭС - 8-12.
Недостатком данной композиции является невысокая огнезащитная эффективность.
Из известных наиболее близкой является огнезащитная композиция, включающая связующее - жидкое стекло или силикофосфатное связующее, вспученный вермикулит, карбонат кальция, каолиновое волокно, золу-унос, которая содержит каолиновое волокно рубленое длиной 3 мм, вспученный вермикулит М 100/2 при следующем соотношении компонентов, мас.%: указанное связующее 55-65, карбонат кальция 7-14, зола-унос 6-10, указанное волокно 8-12, и указанный вермикулит 11-13
Задачей настоящего изобретения является повышение огнезащитной эффективности покрытия за счет снижения температурного растрескивания.
Достигается это тем, что огнезащитная композиция, полученная путем последовательной загрузки компонентов в смесительную емкость и их перемешивания в течение 100-150 минут, включает в качестве связующего жидкое натриевое стекло, а в качестве наполнителей карбонат кальция, вермикулит, золу-унос и каолин и дополнительно содержит минеральное волокно при следующем соотношении компонентов, мас.%:
указанное связующее - 45-72;
вермикулит - 11,1-15;
карбонат кальция - 5,5-6,9;
зола-унос - 10,1-11;
минеральное волокно - 1-6;
каолин - остальное.
Композицию готовят следующим образом: компоненты последовательно загружают в смесительную емкость и перемешивают в течение 100-150 минут.
Метод нанесения на поверхность конструкций - штукатурные агрегаты или вручную (кистью или шпателем).
Состав наносится на чистую, не покрытую другими составами или красками поверхность. Конструкции должны быть очищены от пыли и грязи, жировых и масляных пятен.
Оценка огнезащитной эффективности покрытия проводилась по ГОСТ Р 53299.
Покрытие на основе композиции обеспечивает повышение предела огнестойкости конструкций до 90 минут.
Срок службы покрытия на основе композиции без прямого попадания капельной влаги не менее 10 лет.
Транспортировка и хранение композиции осуществляется при температурах от плюс 5°C до плюс 40°C.
Пример 1
Огнезащитную композицию получали путем последовательной загрузки компонентов в смесительную емкость, мас.%:
жидкое натриевое стекло-связующее - 45;
вермикулит - 15;
карбонат кальция - 6,9;
зола-унос - 11;
минеральное волокно - 6;
каолин - остальное.
Затем проводили перемешивание загруженных компонентов в течение 150 минут.
Наносили на поверхность конструкций - штукатурные агрегаты.
Оценка огнезащитной эффективности покрытия проводилась по ГОСТ Р 53299.
Полученное на основе композиции покрытие обеспечивает технический результат - повышение предела огнестойкости конструкций до 90 минут.
Срок службы покрытия на основе композиции без прямого попадания капельной влаги не менее 10 лет.
Пример 2
Огнезащитную композицию получали путем последовательной загрузки компонентов в смесительную емкость, мас.%:
жидкое натриевое стекло-связующее - 72;
вермикулит - 11,1;
карбонат кальция - 5,5;
зола-унос - 10,1;
минеральное волокно - 1;
каолин - остальное.
Затем проводили перемешивание загруженных компонентов в течение 100 минут.
Наносили на поверхность конструкций - штукатурные агрегаты или вручную (кистью или шпателем) на чистую поверхность.
Оценка огнезащитной эффективности покрытия проводилась по ГОСТ Р 53299.
Полученное на основе композиции покрытие обеспечивает технический результат - повышение предела огнестойкости конструкций до 90 минут.
Срок службы покрытия на основе композиции без прямого попадания капельной влаги не менее 10 лет.